(57)【要約】  本発明は、ペロブスカイト光電変換素子廃モジュールを所定の条件下に洗浄溶液に浸漬して、ペロブスカイト光吸収体、正孔移動層、金属電極などを効果的に除去する方法に関するものであって、本発明によれば、廃モジュールから基板を回収して、初期の高い光電変換効率レベルに再製作が可能である。
2018533850.tif 000002
【特許請求の範囲】
【請求項１】
ペロブスカイト基盤の光電変換素子の廃モジュールを、下記の数式１：
〔数式１〕
ｙ＝ａｘ１−ｂ
前記式において、ｙは、浸漬時間（ｍｉｎ）、ｘ１は、洗浄溶媒の双極子モーメント、ａは、７００〜８５０の定数、ｂは、４〜６の定数である、
の条件を満足する時間の間に洗浄溶媒に浸漬する段階を含むペロブスカイト光電変換素子廃モジュールの再生方法。
【請求項２】
前記洗浄溶媒の双極子モーメントが、１．５以上である、請求項１に記載のペロブスカイト光電変換素子廃モジュールの再生方法。
【請求項３】
前記浸漬時間は、洗浄溶媒のｐＨ（ｘ２）と下記の数式２：
〔数式２〕
ｙ＝ｃｅｄｘ２
前記式において、ｙは、浸漬時間（ｍｉｎ）、ｘ２は、洗浄溶媒のｐＨ、ｃは、４０〜５０の定数であり、ｄは、約０．３〜０．９の定数である、
との関係を満足する、請求項１に記載のペロブスカイト光電変換素子廃モジュールの再生方法。
【請求項４】
前記光電変換素子廃モジュールは、有機金属ハライドを含有する光吸収層を備え、前記洗浄溶媒は、前記有機金属ハライドとＳＮ２反応が可能である請求項１に記載のペロブスカイト光電変換素子廃モジュールの再生方法。
【請求項５】
前記ペロブスカイト光電変換素子は、透明基板上に透明電極層、正孔遮断層、電子収集層、光吸収層、正孔移動層及び金属電極層が順次に形成されている請求項４に記載のペロブスカイト光電変換素子廃モジュールの再生方法。
【請求項６】
前記洗浄溶液に浸漬することによって、光吸収層、正孔移動層、金属電極層またはこれらの組合わせを除去し、透明電極層及び電子収集層を備えた基板を回収する請求項５に記載のペロブスカイト光電変換素子廃モジュールの再生方法。
【請求項７】
回収された基板に光吸収層、正孔移動層、金属電極層またはこれらの組合わせを形成する段階をさらに含む請求項６に記載のペロブスカイト光電変換素子廃モジュールの再生方法。
【請求項８】
前記ペロブスカイト光電変換素子が、ペロブスカイト太陽電池である請求項７に記載のペロブスカイト光電変換素子廃モジュールの再生方法。
【請求項９】
請求項１ないし請求項８のうち何れか一項に記載の方法によって再生されたペロブスカイト光電変換素子。
【発明の詳細な説明】
【技術分野】
【０００１】
本願は、２０１５年１０月３０日付の韓国特許出願第１０−２０１５−０１５２４６０号に基づいた優先権の利益を主張し、当該韓国特許出願の文献に開示されたあらゆる内容は、本明細書の一部として含まれる。
本発明は、ペロブスカイト光吸収層を含む光電変換素子の再生方法に関する。
【背景技術】
【０００２】
一般的に、光電変換物質は、色エネルギーを吸収して電気エネルギーに変換させる光吸収体である。光電変換物質を使用する代表的な素子である太陽電池は、無限なエネルギー源である太陽光を用いて電気を生産するツールであって、既に我が生活に広く用いられている。シリコン太陽電池に使われるシリコン素材が、代表的光電変換物質である。最近、ペロブスカイト構造を有した光吸収体を適用した有機−無機複合ペロブスカイト素子についての研究が活発に進められている。
特に、ペロブスカイト光吸収体を使用した太陽電池は、優れた光電変換効率だけではなく、シリコン太陽電池、有機太陽電池のような、その他の太陽電池と比較して、低い工程コストを有するので、次世代太陽電池として注目を浴びている。
【０００３】
しかし、ペロブスカイト太陽電池は、性能低下によって寿命が尽きる場合、基板を廃棄処分しなければならないが、この過程でＴｉＯ２のような電子収集体、ＦＴＯのような透明電極などの基板構成物質が捨てられながら、経済的損失をもたらすだけではなく、ＡＭＸ３構造で金属原素（Ｍ）位置に主に使われるＰｂのような有害物質を含んでおり、それの処理に追加コストがかかる。
したがって、ペロブスカイト光吸収体を使用した光電変換素子の商業的利用のためには、素子に使用した素材リサイクルを通じたコスト節減及びＰｂのような有害物質の回収コストの節減が必要な実情である。
【発明の概要】
【発明が解決しようとする課題】
【０００４】
これにより、本発明は、寿命が尽きたか、既に使用したペロブスカイト光電変換素子から基板を回収して、リサイクルすることができる方法を提供することである。
また、本発明は、寿命が尽きたペロブスカイト光電変換素子から回収された基板を再使用して製造されたにもかかわらず、効率に優れた光電変換素子を提供することである。
本発明が解決しようとする課題は、前述した課題で制限されず、言及されていないさらなる課題は、下記の記載から当業者に明確に理解されるであろう。
【課題を解決するための手段】
【０００５】
本発明は、ペロブスカイト光電変換素子の廃モジュールを、下記の数式１の条件を満足する時間の間に洗浄溶媒に浸漬する段階を含むペロブスカイト光電変換素子廃モジュールの再生方法を提供する。
〔数式１〕
ｙ＝ａ１ｘ１−ｂ１
前記式において、ｙは、浸漬時間（ｍｉｎ）、ｘ１は、洗浄溶媒の双極子モーメント、ａ１は、７００〜８５０の定数、ｂ１は、４〜６の定数である。
一具現例によれば、前記洗浄溶媒の双極子モーメントが、１．５以上であるものであり得る。
【０００６】
また、前記浸漬時間は、洗浄溶媒のｐＨ（ｘ２）と下記の数式２との関係を満足するものであり得る。
〔数式２〕
ｙ＝ｃｅｄｘ２
前記式において、ｙは、浸漬時間（ｍｉｎ）、ｘ２は、洗浄溶媒のｐＨ、ｃは、４０〜５０の定数であり、ｄは、約０．３〜０．９の定数である。
また、前記光電変換素子は、有機金属ハライドを含有する光吸収層を備え、前記洗浄溶媒は、前記有機金属ハライドとＳＮ２反応が可能なものであり得る。
【０００７】
一具現例によれば、前記ペロブスカイト光電変換素子は、透明基板上に透明電極層、正孔遮断層、電子収集層、光吸収層、正孔移動層及び金属電極層が順次に形成されているものであり得る。
一具現例によれば、前記洗浄溶液に、前記廃モジュールを浸漬することによって、光吸収層、正孔移動層、金属電極層またはこれらの組合わせを除去し、透明電極層及び電子収集層を備えた基板を回収することができる。
また、一具現例によれば、前記回収された基板に光吸収層、正孔移動層、金属電極層またはこれらの組合わせを形成する段階をさらに含みうる。
本発明は、また、前記方法によって再生されたペロブスカイト光電変換素子を提供する。
【発明の効果】
【０００８】
本発明は、寿命が尽きたペロブスカイト光電変換素子をモジュール形態に廃棄した既存の方式を改善して、光電変換素子の廃モジュールからペロブスカイト光吸収体、正孔移動層、金属電極などを除去し、基板を回収して、初期の高い光電変換効率レベルに再製作させることによって、ペロブスカイト光電変換素子の生産コストを下げることができる。
【図面の簡単な説明】
【０００９】
【図１】ペロブスカイトの太陽電池の一般的な構造を例示した断面図である。
【図２】有機金属ハライドペロブスカイト構造を概略的に図示する。
【図３】それぞれ一実施例によるペロブスカイト太陽電池の構造を図示した断面図である。
【図４】それぞれ一実施例によるペロブスカイト太陽電池の構造を図示した平面図である。
【図５】それぞれ本発明によって洗浄した後、太陽電池の構造を図示した断面図である。
【図６】それぞれ本発明によって洗浄した後、太陽電池の構造を図示した平面図である。
【図７】試験例１による実験過程を示す写真である。
【図８】試験例１による実験過程を示す結果グラフである。
【図９】試験例２による実験過程を示す写真である。
【図１０】試験例２による実験過程を示す結果グラフである。
【図１１】本発明の実施例１ないし実施例３によって、洗浄前のペロブスカイト太陽電池及び洗浄後の太陽電池基板の写真である。
【図１２】本発明の実施例１ないし実施例３によって洗浄した後、太陽電池基板に残った不純物の有無確認及び成分確認のためのＸ線回折の結果である。
【図１３】本発明の実施例３によって洗浄された太陽電池基板に残った不純物の有無確認及び成分確認のためのＥＤＳ（Ｅｎｅｒｇｙ−ｄｉｓｐｅｒｓｉｖｅ  Ｘ−ｒａｙ  ｓｐｅｃｔｒｏｓｃｏｐｙ）分析結果である。
【図１４】本発明の実施例４で製作した太陽電池の電流密度−電圧曲線及び光電変換効率の測定結果である。
【図１５】本発明の実施例４で製作した太陽電池の電流密度−電圧曲線及び光電変換効率の測定結果である。
【図１６】本発明の実施例４で製作した太陽電池の電流密度−電圧曲線及び光電変換効率の測定結果である。
【発明を実施するための形態】
【００１０】
下記、添付した図面を参照して、当業者が容易に実施できるように、本願の実施例を詳しく説明する。しかし、本願は、さまざまな異なる形態として具現可能であり、ここで説明する実施例に限定されるものではない。そして、図面で、本願を明確に説明するために、説明と関係のない部分は省略し、明細書の全体にわたって類似した部分については、類似した図面符号を付ける。
本願の明細書の全体にわたり、ある部分が他の部分と「連結」されているとする時、これは、「直接連結」されている場合だけではなく、その中間に他の素子を挟んで「電気的に連結」されている場合も含む。
本願の明細書の全体にわたり、ある部材が他の部材「上に」位置しているとする時、これは、ある部材が他の部材に接している場合だけではなく、２つの部材の間にさらに他の部材が存在する場合も含む。
【００１１】
本願の明細書の全体にわたり、ある部分がある構成要素を「含む」とするとき、これは、特に反対される記載がない限り、他の構成要素を除外するものではなく、他の構成要素をさらに含みうることを意味する。本願の明細書において全体として使われる程度の用語「約」、「実質的に」などは、言及された意味に固有な製造及び物質許容誤差が提示される時、その数値またはその数値に近接した意味として使われ、本願の理解を助けるために、正確または絶対的な数値が言及された開示内容を非良心的な侵害者が不当に利用することを防止するために使われる。本願の明細書において全体として使われる程度の用語「〜（する）段階」または「〜の段階」は、「〜のための段階」を意味しない。
本願の明細書の全体にわたり、マーカッシュ形式の表現に含まれた「これらの組合わせ」の用語は、マーカッシュ形式の表現に記載の構成要素からなる群から選択される１つ以上の混合または組合わせを意味するものであって、前記構成要素からなる群から選択される１つ以上を含むことを意味する。
【００１２】
本願の明細書の全体にわたり、「Ａ及び／またはＢ」の記載は、「ＡまたはＢ、またはＡ及びＢ」を意味する。
本願の明細書の全体にわたり、‘モジュール’とは、少なくとも第１及び第２電極の間にペロブスカイト光吸収層を有する構造を称し、‘廃モジュール’とは、使用後、寿命がほとんど尽くして、これ以上使用することが困難な状態であるモジュールを称する。
‘基板’とは、少なくとも堅い（ｒｉｇｉｄ）か、柔軟な（ｆｌｅｘｉｂｌｅ）基板上に導電層が形成された構造を称し、さらに正孔遮断層や電子収集層、または、これらいずれもが形成されている。金属電極層や光吸収層を含まない状態である。
以下、添付図面を参照して、本願の具現例及び実施例を詳しく説明する。しかし、本願が、このような具現例及び実施例と図面とに制限されるものではない。
【００１３】
図１は、代表的な光電変換素子のうちの１つである太陽電池の構造を示したものである。図１を参照すれば、染料感応太陽電池１００は、２つの電極、すなわち、第１電極２０と第２電極５０とが面接合されたサンドイッチ構造を有しうるが、これに制限されるものではない。例えば、前記第１電極２０は、作業電極（ｗｏｒｋｉｎｇ  ｅｌｅｃｔｒｏｄｅ）または半導体電極として表現されるが、これに制限されるものではない。前記第１電極２０は、透明基板１０上に形成されうる。また、前記第１電極２０上には、光吸収層３０が形成され、前記光吸収層３０には、可視光線の吸収によって電子が励起される有機金属ハライドペロブスカイトが含まれている。前記光吸収層３０上には、正孔移動層（ｈｏｌｅ  ｔｒａｎｓｐｏｒｔ  ｍａｔｅｒｉａｌ）４０が形成されており、前記正孔移動層４０上には、第２電極５０が形成されている。前記正孔移動層４０は、酸化された前記光吸収層３０を還元させるために形成されるものであるが、これに制限されるものではない。また、前記正孔移動層４０は、前記光吸収層３０上に１つの平面で形成されることに制限されるものではない。
【００１４】
前記ペロブスカイト太陽電池の作動原理を例示的に説明すれば、太陽光が入射されれば、光陽子が先に光吸収層３０内のペロブスカイトに吸収され、これにより、前記ペロブスカイトは、基底状態から励起状態に電子転移して電子−正孔対を作り、前記励起状態の電子は、半導体微粒子界面の伝導帯（ｃｏｎｄｕｃｔｉｏｎ  ｂａｎｄ）に注入される。前記注入された電子は、界面を通じて前記第１電極２０に伝達され、以後、外部回路を通じて前記第１電極２０と対向している相手電極である第２電極５０に移動する。一方、電子転移の結果、酸化されたペロブスカイトは、正孔移動層４０内の酸化−還元カップルイオンによって還元され、酸化された前記イオンは、電荷中性（ｃｈａｒｇｅ  ｎｅｕｔｒａｌｉｔｙ）を成すために、前記第２電極５０の界面に到達した電子と還元反応を起こすことによって、前記太陽電池が作動する。
【００１５】
一具現例によれば、前記第１電極２０は、透明電極とも言い、インジウムチンオキシド（ｉｎｄｉｕｍ  ｔｉｎ  ｏｘｉｄｅ：ＩＴＯ）、フッ素チンオキシド（ｆｌｕｏｒｉｎｅ  ｔｉｎ  ｏｘｉｄｅ：ＦＴＯ）、ＺｎＯ−Ｇａ２Ｏ３、ＺｎＯ−Ａｌ２Ｏ３、スズ系酸化物、酸化亜鉛、及びこれらの組合わせからなる群から選択される物質を含むものであり得るが、これに制限されるものではない。前記透明電極は、導電性及び透明性を有する物質であれば、特に制限なしに使用することができる。例えば、インジウムチンオキシド（ＩＴＯ）、フッ素チンオキシド（ＦＴＯ）、ＺｎＯ−Ｇａ２Ｏ３、ＺｎＯ−Ａｌ２Ｏ３、スズ系酸化物、酸化亜鉛、及びこれらの組合わせからなる群から選択される物質を含有しうる。
透明基板１０は、ガラス基材またはプラスチック基材を使用することができる。プラスチック基材は、ポリエチレンテレフタレート［Ｐｏｌｙ（ｅｔｈｙｌｅｎｅ  ｔｅｒｅｐｈｔｈａｌａｔｅ）：ＰＥＴ］、ポリエチレンナフタレート［ｐｏｌｙ（ｅｔｈｙｌｅｎｅ  ｎａｐｈｔｈａｌａｔｅ）：ＰＥＮ］、ポリカーボネート（Ｐｏｌｙ  Ｃａｒｂｏｎａｔｅ：ＰＣ）、ポリプロピレン（Ｐｏｌｙｐｒｏｐｙｌｅｎｅ：ＰＰ）、ポリイミド（Ｐｏｌｙｉｍｉｄｅ：ＰＩ）、トリアセチルセルロース（Ｔｒｉ−ａｃｅｔｙｌ  ｃｅｌｌｕｌｏｓｅ：ＴＡＣ）、及びこれらの組合わせからなる群から選択されるものを含むものであり得るが、これに制限されるものではない。
【００１６】
前記透明電極２０を透明基板１０の一面に形成するための方法としては、電解メッキ、スパッタリング、電子ビーム蒸着法のような物理気相蒸着（ＰＶＤ）方法を利用することができるが、これに制限されるものではない。
光吸収層３０は、下記化学式１として表示される有機金属ハライドペロブスカイトを光吸収体として含んでいる。
〔化学式１〕
ＡＭＸ３
前記式のうち、Ａは、Ｃ１−２０のアルキル基、アミン基によって置換されたＣ１−２０のアルキル基、またはアルカリ金属、アルカリ土類金属であり、Ｍは、Ｐｂ、Ｓｎ、Ｔｉ、Ｎｂ、Ｚｒ、Ｃｅのような遷移金属、遷移後の金属、及びこれらの組合わせからなる群から選択されるものを含み、Ｘは、ハロゲン原子である。
【００１７】
例えば、前記化学式１として表示されるペロブスカイトは、図２に示されたような構造を有し、ＭＸ２とＡＸとから製造されるものであり得るが、これに制限されるものではない。
前記化学式１として表示されるペロブスカイトは、ＡＭＸ３構造の有無機複合物質であって、前記Ｒは、Ｃ１−２０のアルキル基、アミン基によって置換されたＣ１−２０のアルキル基、またはＬｉ、Ｎａ、Ｋ、Ｒｂ、Ｃｓ、Ｆｓなどのアルカリ金属、アルカリ土類金属、前記ＭにＰｂ、Ｓｎ、Ｔｉ、Ｎｂ、Ｚｒ、Ｃｅのような遷移金属、遷移後の金属及びこれらの組合わせ、前記Ｘにハロゲンを代入したことが、前記化学式１に該当する。前記アルキル基は、１〜２０の炭素数を有しうるが、これに制限されるものではない。例えば、前記炭素数は、約１〜約２０、約１〜約１０、約１〜約６、約６〜約２０、約６〜約１０、または約１０〜約２０であり得るが、これに制限されるものではない。前記ハロゲンは、Ｆ、Ｂｒ、Ｃｌ、またはＩであり得るが、これに制限されるものではない。前記化学式１として表示される染料は、ＣＨ３ＮＨ３ＰｂＩ３であり得るが、これに制限されるものではない。前記化学式１として表示される染料は、一般的な有機染料に比べて、吸光係数が指数単位で高くて、薄いフィルムでも非常に優れた集光効果（ｌｉｇｈｔ  ｈａｒｖｅｓｔｉｎｇ）を示し、これにより、前記化学式１として表示される染料を使用する場合、染料感応太陽電池が薄い光吸収層を有しても、高いエネルギー転換効率が達成されうるが、これに制限されるものではない。
【００１８】
一具現例によれば、前記正孔移動層４０は、正孔伝達単分子物質または正孔伝達高分子物質を含むものであり得るが、これに制限されるものではない。例えば、前記正孔伝達単分子物質としてＮｉＯやＣｕＳＣＮのような無機物またはｓｐｉｒｏ−ＭｅＯＴＡＤ［２，２’，７，７’−ｔｅｔｒａｋｉｓ−（Ｎ、Ｎ−ｄｉ−ｐ−ｍｅｔｈｏｘｙｐｈｅｎｙｌ−ａｍｉｎｅ）−９，９’−ｓｐｉｒｏｂｉｆｌｕｏｒｅ  ｎｅ］を使用し、前記正孔伝達高分子物質としてＰ３ＨＴ［ｐｏｌｙ（３−ｈｅｘｙｌｔｈｉｏｐｈｅｎｅ）］を使用することができるが、これに制限されるものではない。また、例えば、前記正孔移動層には、ドーピング物質としてＬｉ系のドーパント、Ｃｏ系のドーパント、及びこれらの組合わせからなる群から選択されるものいずれもが追加含まれうるが、これに制限されるものではない。また、例えば、前記正孔移動層には、ｔＢＰなどの添加剤が追加含まれうるが、これに制限されるものではない。例えば、前記正孔移動層を構成する物質としてｓｐｉｒｏ−ＭｅＯＴＡＤ、ｔＢＰ、及びＬｉ−ＴＦＳＩの混合物を利用することができるが、これに制限されるものではない。例えば、ｐ−ｔｙｐｅの正孔伝達物質を使用する場合、ｓｐｉｒｏ−ＭｅＯＴＡＤに比べて、正孔移動性（ｈｏｌｅ  ｍｏｂｉｌｉｔｙ）が約１０４程度大きいために、厚いフィルムでも効率的な正孔伝達が行われうるが、これに制限されるものではない。
【００１９】
一方、前記正孔移動層４０に含まれる前記正孔伝達物質は、短い正孔移動特性を有するので、前記太陽電池に含まれる光吸収層の厚さが厚い場合には、適用されにくいが、既存のルテニウム金属錯体を含む光吸収層は、その厚さを薄くする場合、電流密度が低下して、エネルギー転換効率を高めることができないという問題点があって、正孔移動層との結合に難点があった。しかし、前記ルテニウム金属錯体の代わりに、高い吸光係数を有するペロブスカイト光吸収層を用いて、その厚さを薄くしても、高い電流密度及び高いエネルギー転換効率を確保することができるので、前記正孔移動層との結合に適するという利点がある。
一具現例によれば、前記第２電極５０は、Ｐｔ、Ａｕ、Ｎｉ、Ｃｕ、Ａｇ、Ｉｎ、Ｒｕ、Ｐｄ、Ｒｈ、Ｉｒ、Ｏｓ、Ｃ、導電性高分子、及びこれらの組合わせからなる群から選択されるものを含んでもよいが、これに制限されるものではない。前記第２電極、すなわち、相手電極としては、導電性金属物質であれば、特に制限なしに使用し、絶縁性の物質でも、前記第１電極と対向している部分のみに導電層が形成されているならば、それを利用することができ、これに制限されるものではない。
本発明は、ペロブスカイト基盤の光電変換素子の廃モジュールから効率的に基板を回収することができる方法に関するものである。本発明者の研究によれば、洗浄溶媒の双極子モーメント及びｐＨによってペロブスカイト光電変換素子廃モジュールの洗浄能力に差があることを見つけ、その結果、最適の工程時間を導出可能になった。
【００２０】
具体的に、本発明は、ペロブスカイト光電変換素子の廃モジュールを、下記の数式１の条件を満足する時間の間に洗浄溶媒に浸漬する段階を含むペロブスカイト光電変換素子廃モジュールの再生方法を提供する。
〔数式１〕
ｙ＝ａｘ１−ｂ
前記式において、ｙは、浸漬時間（ｍｉｎ）、ｘ１は、洗浄溶媒の双極子モーメント、ａは、７００〜８５０の定数、ｂは、４〜６の定数である。
望ましくは、ａが、７５０〜８００の定数であり、ｂが、４．５〜５．５の定数であり得る。
また、前記浸漬時間は、洗浄溶媒のｐＨ（ｘ２）と下記の数式２との関係を満足するものであり得る。
〔数式２〕
ｙ＝ｃｅｄｘ２
前記式において、ｙは、浸漬時間（ｍｉｎ）、ｘ２は、洗浄溶媒のｐＨ、ｃは、４０〜５０の定数であり、ｄは、約０．３〜０．９の定数である。
望ましくは、ｃが、４０〜４５の定数であり、ｄが、０．４〜０．８の定数であり得る。
【００２１】
また、前記光電変換素子は、前述したように、有機金属ハライドを含有する光吸収層を備え、前記洗浄溶媒は、前記有機金属ハライドとＳＮ２反応が可能なものであり得る。一具現例によれば、前記洗浄溶媒の双極子モーメントが、１．５以上であるものであり得る。
本発明による工程で洗浄溶媒のＳＮ２反応原理は、次の通りである。
双極子モーメントが大きな溶媒は、次のように部分正電荷（δ＋）及び部分負電荷（δ−）電荷を有しうる。
【化１】
2018533850.tif 000003
【００２２】
したがって、洗浄溶媒がペロブスカイトと合えば、ペロブスカイト陽イオン成分は、洗浄溶媒の部分負電荷（δ−）に取り囲まれて自由ではなく、
【化２】
2018533850.tif 000004
【００２３】
ペロブスカイトのハロゲン成分は、洗浄溶媒の立体障害（Ｓｔｅｒｉｃ  ｈｉｎｄｒａｎｃｅ）によって洗浄溶媒の部分正電荷（δ＋）と結合せずに自由である。
【化３】
2018533850.tif 000005
【００２４】
その結果、下記のようにペロブスカイト洗浄溶媒のＳＮ２反応が円滑であり、ハロゲン原子（Ｘ）が容易に除去される。
【化４】
2018533850.tif 000006
図３は、代表的なペロブスカイト光電変換素子であるペロブスカイト太陽電池の構造の断面を概略的に図示する。図４は、図３に示されたペロブスカイト太陽電池の平面図である。透明基板１０、透明電極２０、光吸収層３０、正孔移動層４０及び金属電極５０を含み、透明電極２０と光吸収層３０との間に電子収集層６０、及び正孔遮断層７０が形成されている。
【００２５】
電子収集層６０は、ペロブスカイト光吸収層から励起された電子を効果的に受けて透明電極に移動させるためのものであって、一般的な光電変換素子で光吸収層が有する電子移動距離が短くて、生成された電子が透明電極まで行くことができず、再結合が起こる現象を減らすために、相対的に電子移動距離が長い物質を用いて再結合を減らしながら、電子を透明電極に伝達するための目的として使われる。電子収集層６の材質としては、伝導帯がペロブスカイト光電変換素子の伝導帯よりも低くて、電子が移動することができる物質ではなければならず、ＴｉＯ２、ＺｎＯのような金属酸化物（セラミックス物質）あるいはＰＣＢＭのような導電性高分子が使われる。電子が収集に容易に電子収集層／ペロブスカイト接触面積を高めうる多孔性（ｈｉｇｈ  ｐｏｒｏｓｉｔｙ）形態が有利であり、光吸収層に十分な光を送るために、透明な電子収集層が有利である。
【００２６】
正孔遮断層７０は、基本的に光吸収層の価電子帯、正孔移動層あるいは第２電極が透明電極と直接に当接して、短絡（ｓｈｏｒｔ−ｃｉｒｃｕｉｔ）が発生しないようにするために使われ、また透明電極に移った電子が正孔と再結合することを防ぐ。生成された電子が透明電極に移動することを阻害しないように、薄い形態で稠密に透明電極を覆っている形態が効果的である。一般的に、ＴｉＯ２やＺｎＯが使われる。
本発明の一具現例によれば、所定の条件で洗浄溶液に廃モジュールを浸漬することによって、光吸収層、正孔移動層、金属電極層またはこれらの組合わせを除去し、透明電極層及び電子収集層を備えた基板を回収することができる。
【００２７】
図５及び図６は、洗浄後、モジュールの概略的な断面図及び平面図である。図３及び４と比べると、洗浄後には、光吸収層３０、正孔移動層４０及び金属電極層５０が除去され、基板１０上に透明電極層２０、正孔遮断層７０及び電子収集層６０のみ残っている。
洗浄工程進行時には、振るか、ソニケーションなど物理的刺激を加えることがより効率的であり、これに限定されるものではない。
洗浄された基板は、蒸留水やエタノールでリンスした後、乾燥工程を経る。
リンス工程や乾燥工程は、関連業界で一般的に使われるものであれば、制限なしに適用することができるので、具体的な説明は省略する。
【００２８】
前記のように、回収された基板は、後続工程で光吸収層、正孔移動層、金属電極層またはこれらの組合わせを形成する工程を経て光電変換素子に再生される。
本発明者の研究結果によれば、前記のような方法で再生された太陽電池の効率（ＰＣＥ）が、約１２％まで出ることを確認することができた。
以下、本発明の実施例を詳しく説明する。しかし、下記の実施例は、本発明の例示に過ぎず、本発明の範囲が、これにより制限されるものではない。
【００２９】
製造例−ペロブスカイト太陽電池の製造
（１）正孔遮断層が形成された透明導電性基板の製造
ＦＴＯガラス（Ｐｉｌｋｉｎｇｔｏｎ、ＴＥＣ−８、８Ω／ｓｑ）を超音波を用いてアセトン、エタノール、蒸留水で各２０分間洗浄した。以後、前記ＦＴＯ基板を０．３Ｍ  Ｔｉ（ＩＶ）ビス（エチルアセトアセテート）−ジイソプロポキシド（Ａｌｄｉｒｃｈ社の製品）／１−ブタノール（Ａｌｄｒｉｃｈ社の製品）溶液を使用して、スピンコーティング方法を用いてコーティングし、５００℃で３０分熱処理工程を通じて正孔遮断層を含む透明導電性基板を製造した。
【００３０】
（２）電子収集層の形成
２０ｎｍサイズの多孔性二酸化チタン（ＴｉＯ２）ペースト（Ｄｙｅｓｏｌ社の１８  ＮＲＴ製品）を無水エタノールに希釈して（５．５：１＝エタノール：ＴｉＯ２ペースト、重量比）スピンコーティング方法を用いて正孔遮断層上にコーティングし、５００℃で１時間熱処理して電子収集層を形成した。
【００３１】
（３）光吸収層の形成
電子収集層の形成後、前記基板（２）にＣＨ３ＮＨ３ＩとＰｂＩ２とが１：１ｍｏｌ比でジメチルホルムアミド（ｄｉｍｅｔｈｙｆｏｒｍａｍｉｄｅ、ＤＭＦ）に４２ｗｔ％に溶解した溶液をスピンコーティング後、１００〜１２０℃で熱処理して光吸収層を形成した。
【００３２】
（４）正孔移動層の形成正孔伝達物質は、約０．１７Ｍのｓｐｉｒｏ−ＭｅＯＴＡＤ、約０．１９８ＭのｔＢＰ（４−ｔｅｒｔ−Ｂｕｔｙｌｐｙｒｉｄｉｎｅ）、及び約６４ｍＭのＬｉ−ＴＦＳＩ（Ｂｉｓ（ｔｒｉｆｌｕｏｒｏｍｅｔｈａｎｅ）ｓｕｌｆｏｎｉｍｉｄｅ  ｌｉｔｈｉｕｍ  ｓａｌｔ）を含む正孔伝達溶液を準備した。ここで、前記Ｌｉ−ＴＦＳＩは、０．１９７７ｇ／ｍＬの濃度でアセトニトリルに先に溶かした後、溶液状態で添加した。準備された正孔伝達溶液を光吸収層上にスピンコーティングして、正孔移動層を形成した。
【００３３】
（６）電極層の形成
前記正孔伝達層上に熱蒸着機を使用して、金を約３０ｎｍ以上蒸着（１０−６ｔｏｒｒ以下の圧力）して電極層を形成した。
（７）廃モジュールの準備
製作されたペロブスカイト太陽電池を寿命が尽くすまで使用した。
【００３４】
試験例１−洗浄溶媒の双極子モーメントによる洗浄特性の確認
製造例で準備した太陽電池を、下記表１の溶媒に常温（２５℃）で浸漬した後、振りながら（１５０ｒｐｍ）、ペロブスカイト光吸収層、正孔移動層及び金属電極層が完全に溶解される時間を測定した。ペロブスカイトが完全に溶解された時点は、基板の透過度が使用していない基板の透過度を９５％以上保持する時を基準にした。図７は、洗浄前及び洗浄開始後、２０秒経過した時点での状態を示す。
【表１】
2018533850.tif 000007
前記結果から溶媒の双極子モーメントと洗浄時間は、下記の関係を満足することが分かる（図８参照）。
〔数式１−１〕
ｙ＝ａ１ｘ１−ｂ１
前記式において、ｙは、浸漬時間（ｍｉｎ）、ｘ１は、洗浄溶媒の双極子モーメント、ａ１は、約７８７、ｂ１は、約４．９である。
【００３５】
試験例２−洗浄溶液のｐＨによる洗浄特性の確認
蒸留水（ｐＨ７）のｐＨを調節した後、試験例１と同じ条件で洗浄実験を進行して、ペロブスカイトが完全に溶解されるまでの所要時間を測定した。図９は、洗浄開始後、１時間経過した時点での写真である。
【表２】
2018533850.tif 000008
前記結果から溶媒のｐＨと洗浄時間は、下記の数式２の関係を満足することが分かる（図１０参照）。
〔数式２−１〕
ｙ＝ｃ１ｅｄ１ｘ２
前記式において、ｙは、浸漬時間（ｍｉｎ）、ｘ２は、洗浄溶媒のｐＨ、ｃ１は、約４３であり、ｄ１は、約０．６である。
【００３６】
実施例１ないし実施例３
製造例で準備した寿命が尽きたペロブスカイト太陽電池をγ−ブチロラクトン（ＧＢＬ）、γ−ブチロラクトン／ジメチルスルホキシド混合溶液（ＧＢＬ／ＤＭＳＯ体積比７／３）及びジメチルホルムアミド（ＤＭＦ）に浸漬して、洗浄した結果を洗浄前と比較して、図１１に示した。
洗浄過程は、ペロブスカイト光吸収層、正孔移動層及び金属電極層が完全に溶解されるまで振動条件（１５０ｒｐｍ）で浸漬した後、蒸留水で濯ぎ、１００℃以上で３０分間加熱して溶液を除去した。
洗浄後、基板の不純物有無及び成分確認のためのＸ線回折分析を進行し、その結果を図１２に示した。不純物ピークがほとんどないことを確認することができる。
図１３は、ＤＭＦ溶液で洗浄された基板に残った不純物有無及び成分確認のために、ＥＤＳ分析した結果である。酸素原子、チタン原子、スズ原子の合計が９５．９５重量％、９３．３９原子％であって、不純物がほとんどないことを確認することができる。
【００３７】
実施例４−再生太陽電池の製造及び性能テスト
実施例１ないし実施例３から回収された基板に光吸収層、正孔移動層及び金属電極層を製造例とは同様に形成して、ペロブスカイト太陽電池を製作した。エネルギー転換効率を確認するために、光電流−電圧特性を測定した。この際、前記測定は、太陽照射装置（ｓｏｌａｒ  ｓｉｍｕｌａｔｏｒ）を用いてＡＭ約１．５Ｇ及び１太陽条件（１００ｍＷ／ｃｍ２）の標準条件で行われた。測定の結果、光電流密度（Ｊｓｃ）、光電圧（Ｖｏｃ）、層密計数（ＦＦ）、光電変換効率（ＰＣＥ）は、図１４ないし図１６に示すようであった。前記結果から洗浄前と洗浄後、光電変換効率を含めた諸特性が向上したことが分かる。
【００３８】
前述した本発明の説明は、例示のためのものであり、当業者は、本願の技術的思想や必須的な特徴を変更せずとも、他の具体的な形態に容易に変形が可能であるということを理解できるであろう。したがって、前述した実施例は、あらゆる面で例示的なものであり、限定的ではないということを理解しなければならない。
本発明の範囲は、前記詳細な説明よりは、後述する特許請求の範囲によって示され、特許請求の範囲の意味及び範囲、そして、その均等概念から導出される、あらゆる変更または変形された形態が、本発明の範囲に含まれると解釈されねばならない。
【産業上の利用可能性】
【００３９】
本発明は、寿命が尽きたペロブスカイト光電変換素子をモジュール形態に廃棄した既存の方式を改善して、光電変換素子の廃モジュールからペロブスカイト光吸収体、正孔移動層、金属電極などを除去し、基板を回収して、初期の高い光電変換効率レベルに再製作させることによって、ペロブスカイト光電変換素子の生産コストを下げることができる。
【図１】
2018533850.tif 000009
【図２】
2018533850.tif 000010
【図３】
2018533850.tif 000011
【図４】
2018533850.tif 000012
【図５】
2018533850.tif 000013
【図６】
2018533850.tif 000014
【図７】
2018533850.tif 000015
【図８】
2018533850.tif 000016
【図９】
2018533850.tif 000017
【図１０】
2018533850.tif 000018
【図１１】
2018533850.tif 000019
【図１２】
2018533850.tif 000020
【図１３】
2018533850.tif 000021
【図１４】
2018533850.tif 000022
【図１５】
2018533850.tif 000023
【図１６】
2018533850.tif 000024
【国際調査報告】
2018533850.tif 000025
2018533850.tif 000026
2018533850.tif 000027
2018533850.tif 000028